그 다음 , 100 중량 % 의 폴리에틸렌 테레프탈 레이트 글리콜 과 상기 제조 된 마스터 배치 를 교반기 [ 신 아플 라텍 , 대한민국 ] 에 투입 한 후 70 ℃ 의 온도 에서 교반기 회전수 800 rpm 속도 로 혼합 하 여 하 지 층 용 원료 펠릿 을 제조 하 였 다 . 상기 와 같이 제조 된 하지 층 용 펠릿 을 스 크류 지름 이 120 mm , 종횡비 가 40 인 이축 압출기 에 투입 , 용융 한 뒤 T - Die [ 이축 압출 시 트 기 , 신 아플 라텍 , 대한민국 ] 로부터 압출 하 여 폴리에틸렌 테레프탈 레이트 글리콜 재질 의 착색 시트 ( 하 지 층 ) 를 얻 었 다 .